(57)【要約】    【課題】優れた耐熱性と手切れ性を有し、小さく、軽量で、設置する空間を必要とせず、保護したい部分のみに設置可能で、作業性に優れた、安価なワイヤーハーネス遮熱用粘着テープを提供すること。    【解決手段】厚さ０．００６〜０．１ｍｍのアルミニウム箔１に手切れ性に優れた綿布３を接着剤にて貼り合わせてなる基材の上記綿布３の表面に厚さ０．０１〜０．１ｍｍのアクリル系粘着剤からなる粘着剤層４を設けることにより、ワイヤーハーネス遮熱用粘着テープを製造する。    【選択図】図１
2010053206.tif 000002
【特許請求の範囲】
【請求項１】
アルミニウム箔に綿布を貼り合せてなる基材の上記綿布の表面にアクリル系粘着剤からなる粘着剤層を設けたことを特徴とするワイヤーハーネス遮熱用粘着テープ。
【請求項２】
上記アルミニウム箔が、厚さ０．００６〜０．１ｍｍのアルミニウム箔であることを特徴とする請求項１に記載のワイヤーハーネス遮熱用粘着テープ。
【請求項３】
上記綿布が、緯糸の太さ３０〜１００番手、緯糸の糸数５０〜２００本／インチ、経糸の太さ１０〜１００番手、経糸の糸数５０〜２００本／インチの綿布であることを特徴とする請求項１乃至請求項２のいずれかに記載のワイヤーハーネス遮熱用粘着テープ。
【請求項４】
上記粘着剤層が、厚さ０．０１〜０．１ｍｍの粘着剤層であることを特徴とする請求項１乃至請求項３のいずれかに記載のワイヤーハーネス遮熱用粘着テープ。
【発明の詳細な説明】
【技術分野】
【０００１】
本発明は熱源からの熱を遮熱するために使用するワイヤーハーネス遮熱用粘着テープに関するものである。
【背景技術】
【０００２】
従来から自動車用の遮熱テープとして、アルミ箔にガラスクロスやガラスウール、ロックウール等を貼り合せたテープは存在するが、これらはテープの厚さが厚く、また、テープが硬いため、屈曲部に対して巻きつけにくいことや、テープに手切れ性がなく、巻きつけ作業時の効率が悪いことから、自動車のワイヤーハーネス熱保護用としては利用されていなかった。これまでは、自動車のワイヤーハーネスをエンジン等の高熱源体より発せられる熱、例えば、１００℃以上の熱から保護するために、特許文献１、特許文献２、特許文献３に示されるように、熱源を金属製のカバーで覆うか、特許文献４で示されるように、熱源とワイヤーハーネスの間に金属製の板を設置している。また、これらの装置を設置する空間がない場合は、特許文献５、特許文献６、特許文献７に示されるような耐熱性のあるワイヤーハーネスを用いている。また、特許文献８には、基材に金属箔を有する粘着テープが開示されている。
【特許文献１】特開２００５−２９１０６３号公報
【特許文献２】特開２００５−２４８７７８号公報
【特許文献３】特開２００４−２１１６５８号公報
【特許文献４】特開２００５−１７１７１９号公報
【特許文献５】特開２００７−１７６９８１号公報
【特許文献６】特開２００６−３１００９２号公報
【特許文献７】特開２００２−３５６５９１号公報
【特許文献８】特開２００３−１８３６０３号公報
【発明の開示】
【発明が解決しようとする課題】
【０００３】
しかし、特許文献１、特許文献２、特許文献３に示されるように、熱源を金属製のカバーで覆う場合は、熱源の形状に合わせたカバーやカバーを設置する空間が必要であり、また、金属製であるから、重く、かつ、高価であり、また、設置作業が容易ではない。また、特許文献４で示されるように、熱源とワイヤーハーネスの間に金属製の板を設置する場合も、金属製の板を設置する空間が必要であり、重く、かつ、高価である。また、特許文献５、特許文献６、特許文献７に示されるような耐熱性のワイヤーハーネスを用いる場合は、熱源付近のワイヤーハーネスだけでなく、繋がっている全てのワイヤーハーネスに使用しなければならず、高価である。また、特許文献８に示される粘着テープは、手切れ性はあるが、耐熱性及び遮熱効果についての記述ががなく、遮熱効果については不明である。
【０００４】
以上、述べたように、従来の技術では、設置場所を取らず、軽く、設置時の作業性に優れ、保護したい部分のみに設置できる安価なワイヤーハーネスの遮熱用品は存在しなかった。  
本発明は上述の課題を解決するためになされたもので、遮熱性に優れ、設置する空間も必要とせず、重さが軽く、優れた手切れ性があるため設置時の作業性も良好で、保護したい部分のみに設置できる安価なワイヤーハーネス遮熱用粘着テープを提供することを目的とする。ここで、優れた手切れ性とは、粘着テープを使用する作業者がハサミやカッター、または、補助器具を用いることなく、手で容易に粘着テープを引き裂くことができ、かつ、粘着テープが長手方向に対して垂直に近い方向に、手で容易に切断される性質である。
【課題を解決するための手段】
【０００５】
本発明の目的を達成するために、本発明は特許請求の範囲に記載のような構成とするものである。
【０００６】
すなわち、本発明のワイヤーハーネス遮熱用粘着テープは、アルミニウム箔に綿布を貼り合せてなる基材の上記綿布の表面にアクリル系粘着剤からなる粘着剤層を設ける。
【０００７】
この場合、上記アルミニウム箔を、厚さ０．００６〜０．１ｍｍのアルミニウム箔とする。
【０００８】
また、これらの場合、上記綿布を、緯糸の太さ３０〜１００番手、緯糸の糸数５０〜２００本／インチ、経糸の太さ１０〜１００番手、経糸の糸数５０〜２００本／インチの綿布とする。
【０００９】
また、これらの場合、上記粘着剤層を、厚さ０．０１〜０．１ｍｍの粘着剤層とする。
【発明の効果】
【００１０】
本発明のワイヤーハーネス遮熱用粘着テープは、アルミニウム箔に綿布を貼り合せてなる基材の上記綿布の表面にアクリル系粘着剤からなる粘着剤層を設けてあるから、保護したい箇所のみに使用ができ、軽量であり、手切れ性に優れ、かつ、安価で、設置も容易である。
【００１１】
この場合、上記アルミニウム箔の厚さが０．００６〜０．１ｍｍであるから、遮熱性、柔軟性に優れている。
【００１２】
また、これらの場合、上記綿布が、緯糸の太さ３０〜１００番手、緯糸の糸数５０〜２００本／インチ、経糸の太さ１０〜１００番手、経糸の糸数５０〜２００本／インチの綿布であるから、しなやかであり、円筒形状等のものに対して、巻きしわが入らず巻きやすく、また、粘着テープに手切れ性を持たせることが出来る。
【００１３】
また、これらの場合、上記粘着剤層の厚さが０．０１〜０．１ｍｍであるから、柔軟性があり、曲面への接着性に優れている。
【００１４】
以上説明したように、本発明の実施によって、遮熱性に優れ、設置作業が容易で、かつ、安価なワイヤーハーネス遮熱用粘着テープを提供することができる。
【発明を実施するための最良の形態】
【００１５】
本発明の目的を達成するために、本発明者達は、材料、プロセスを種々検討した結果、アルミニウム箔に綿布を接着剤で貼り合わせてなる基材の上記綿布の表面にアクリル系粘着剤からなる粘着剤層を設けることにより、保護したい箇所のみに使用ができ、軽量であり、かつ、安価で、設置も容易な、手切れ性に優れたワイヤーハーネス遮熱用粘着テープを開発することができた。
【００１６】
上記アルミニウムの厚さは、遮熱性、優れた手切れ性を得るために、０．００６〜０．１ｍｍが好ましいが、ワイヤーハーネスに巻く際に、シワなくきれいに巻くために、必要なしなやかさ及び経済性を考慮すると０．０２〜０．０３ｍｍがより好ましい。アルミニウム箔の厚さを０．００６ｍｍよりも薄くすると、強度が弱く、テープにするときの加工性が悪くなるため、好ましくない。また、厚さを０．１ｍｍよりも厚くすると、手切れ性が悪くなり、しかもテープが硬くなり、ワイヤーハーネスに巻きにくくなるため、好ましくない。
【００１７】
また、上記綿布は、優れた手切れ性を得るために、緯糸の太さ３０〜１００番手、経糸の太さ１０〜１００番手が好ましいが、ワイヤーハーネスに巻く際に、シワなくきれいに巻くために、必要なしなやかさ、経済性及びテープにするときの加工性を考慮すると、緯糸の太さ６０〜８０番手、経糸の太さ６０〜１００番手がより好ましい。緯糸の太さを３０番手より太くすると、糸の強度が強くなり、手切れ性が悪くなる。また、１００番手より細くすると、綿布が柔らかくなり、長手方向に対して垂直に近い方向にきれいに切れにくくなり、手切れ性が悪くなる。しかも、加工性も悪くなるため好ましくない。また、経糸の太さを１０番手より太くすると、糸の強度が強くなり、手切れ性が悪くなる。また、１００番手より細くすると、綿布が柔らかくなり、長手方向に対して垂直に近い方向にきれいに切れにくくなり、手切れ性が悪くなる。しかも、加工性も悪くなるため好ましくない。ここで、糸の太さを表す番手とは、基準重量１ポンド（約４５３ｇ）あたり、単位長さ８４０ヤード（約７６８ｍ）の何倍の長さになるのかで表す単位で、例えば、３０番手とは、糸１ポンドあたり、８４０ヤードの３０倍の２５２００ヤードの長さの糸である。
【００１８】
また、綿布は、優れた手切れ性を得るために、緯糸の糸数５０〜２００本／インチ、経糸の糸数５０〜２００本／インチが好ましいが、ワイヤーハーネスに巻く際に、シワなくきれいに巻くために、必要なしなやかさ、経済性及びテープにするときの加工性を考慮すると、緯糸の糸数７０〜１００本／インチ、経糸の糸数７０〜１００本／インチがより好ましい。緯糸の糸数を５０本／インチより少なくすると、アルミ箔との密着が悪くなり、糸の密度が下がることで、綿布が柔らかくなり、長手方向に対して垂直に近い方向にきれいに切れにくくなり、手切れ性が悪くなる。また、緯糸の数を２００本／インチより多くすると、粘着テープが硬くなり、柔軟性が失われるため、好ましくない。経糸の糸数を５０本／インチより少なくすると、アルミ箔との密着性が悪くなり、糸の密度が下がることで、綿布が柔らかくなり、長手方向に対して垂直に近い方向にきれいに切れにくくなり、手切れ性が悪くなる。また、経糸の数を２００本／インチより多くすると、テープが硬くなり、ワイヤーハーネスに巻きにくくなるため、好ましくない。
【００１９】
また、粘着剤層の厚さとしては、被着体への良好な接着性と粘着テープの良好な柔軟性を得るために、０．０１〜０．１ｍｍが好ましいが、優れた手切れ性、ワイヤーハーネスに巻く際に、シワなくきれいに巻くために、必要なしなやかさ、経済性及び粘着テープにするときの加工性を考慮すると、０．０５〜０．０７ｍｍがより好ましい。粘着剤層の厚さを０．０１ｍｍよりも薄くすると、被着体への接着性が悪くなり、被着体から剥がれる恐れが生じるため、好ましくない。また、粘着剤層の厚さを０．１ｍｍより厚くすると、粘着テープの総厚が厚くなり、ワイヤーハーネスに巻きにくくなるため、好ましくない。
【００２０】
また、本発明の接着剤は、アクリル系、ウレタン系、エポキシ系、酢酸ビニル系、シリコーン系、フェノール系及びゴム系接着剤を使用することが好ましい。特に、そのなかでも、耐熱性に優れたアクリル系、エポキシ系、シリコーン系、及び、フェノール系の接着剤を使用することがより好ましい
本発明は、アルミ箔と綿布を貼り合せることで、粘着テープに優れた手切れ性を持たせているが、綿布自体に優れた手切れ性があるほうが好ましい。
【００２１】
以下、本発明のワイヤーハーネス遮熱用粘着テープの製造方法について、図１を用いて説明する。
【００２２】
まず、アルミニウム箔１にアルキルペンダント系剥離処理溶液を直接塗工し、約１１０℃で乾燥させる。アルミニウム箔１の剥離処理をした面と反対面にアクリル系接着剤溶液を直接塗工し、接着剤層２を形成させ、これに綿布３を貼り合せ、約１１０℃で乾燥させる。次に、この貼り合せた綿布３が露出している側にアクリル系粘着剤溶液を直接塗工し、約１１０℃で乾燥させ、粘着剤層４を形成させることにより、ワイヤーハーネス遮熱用粘着テープを製造する。
【００２３】
次に、ワイヤーハーネス遮熱用粘着テープの手切れ性の評価方法、粘着力の測定方法及び遮熱効果の測定方法について説明する。
【００２４】
（手切れ性の評価方法）
１９ｍｍの幅に切断したロール状の粘着テープを約１０ｃｍ巻きだし、切断する部分を片方の手の親指で押さえ、巻きだした粘着テープをひねって切断することにより、粘着テープの手切れ性を評価した。容易に切断することができ、かつ、切断した部分が粘着テープの長手方向に対して垂直に近い方向に切断されたものを手切れ性有り、それ以外のものを手切れ性無しとした。
【００２５】
（対ＳＵＳ鋼板粘着力及び自背面粘着力の測定方法)
ＪＩＳＺ０２３７に基づき測定した。
【００２６】
（遮熱効果の測定法）
Φ１．２５ｍｍの電線を２０本束ね、Φ１０ｍｍのコルゲートチューブに挿入する。このコルゲートチューブに、２５ｍｍ幅にした本発明の遮熱用粘着テープを螺旋状に、粘着テープが半分ずつ重なるように巻きつけたものを試料とする。この試料を８０℃にした恒温槽の中に入れ、電線の表面温度が恒温槽と同じ８０℃になるまで放置する。あらかじめ、恒温槽の中に遮熱用粘着テープを巻かない状態で、コルゲートチューブの表面温度が１６０℃になるように熱源とコルゲートチューブの距離を調節した加熱装置を用意する。この装置に試料を設置し、電線の表面温度、コルケートチューブの表面温度、及び、本発明粘着テープの表面温度の温度上昇がなくなるまで加熱をする。その時のコルゲートチューブの表面温度を測定する。テープを巻かないときのコルゲートチューブ表面温度（１６０℃）との差を遮熱効果とする。
【００２７】
以下、本発明のワイヤーハーネス遮熱用粘着テープについて、実施例によって、具体的に説明する。
【実施例】
【００２８】
〔実施例１〕
厚さ０．１ｍｍの軟質アルミニウム(東洋アルミ箔社製)に剥離処理溶液（一方社油脂工業社製、ピーロイル１０１０）を直接塗工し、約１１０℃で乾燥させた。このアルミニウムの剥離処理をした面と反対面に接着剤(サイデン化学社製、エマルション型アクリル系接着剤)を塗工量２５ｇ／ｍ２で直接塗工し、緯糸に太さ３０番手のコットン糸、経糸に太さ１０番手のコットン糸をそれぞれ５０本／インチ、５０本／インチの打ち込み密度で平織りして作製した基布に貼り合せ、約１１０℃で乾燥させた。次に、この貼り合せた基材の綿布が露出している側に粘着剤溶液(昭和高分子社製、ポリゾールＳＥ-６２１０Ｌ)を乾燥後の厚さが０．１ｍｍになるように直接塗工し、約１１０℃で乾燥させて、粘着テープを作製した。得られたテープは、対ＳＵＳ鋼板粘着力６．０Ｎ／１０ｍｍ、自背面粘着力２．０Ｎ／１０ｍｍ、遮熱効果３０℃で、優れた手切れ性を有し、設置時の作業性良好であった。
【００２９】
〔実施例２〕
厚さ０．０２ｍｍの軟質アルミニウム(東洋アルミ箔社製)に剥離処理溶液（一方社油脂工業社製、ピーロイル１０１０）を直接塗工し、約１１０℃で乾燥させた。このアルミニウムの剥離処理をした面と反対面に接着剤(サイデン化学社製、エマルション型アクリル系接着剤) を塗工量１５ｇ／ｍ２で直接塗工し、緯糸に太さ６０番手のコットン糸、経糸に太さ６０番手のコットン糸をそれぞれ９０本／インチ、９０本／インチの打ち込み密度で平織りして作製した綿布に貼り合せ、約１１０℃で乾燥させた。次に、この貼り合せた基材の綿布が露出している側に粘着剤溶液(昭和高分子社製、ポリゾールＳＥ-６２１０Ｌ) を乾燥後の厚さが０．０５ｍｍになるように直接塗工し、約１１０℃で乾燥させて、粘着テープを作製した。得られたテープは、対ＳＵＳ鋼板粘着力４．０Ｎ／１０ｍｍ、自背面粘着力１．０Ｎ／１０ｍｍ、遮熱効果３０℃で、優れた手切れ性を有し、設置時の作業性良好であった。
〔実施例３〕
厚さ０．００６ｍｍの軟質アルミニウム(東洋アルミ箔社製)に剥離処理溶液（一方社油脂工業社製、ピーロイル１０１０）を直接塗工し、約１１０℃で乾燥させた。このアルミニウムの剥離処理をした面と反対面に接着剤(サイデン化学社製、エマルション型アクリル系接着剤) を塗工量１０ｇ／ｍ２で直接塗工し、緯糸に太さ１００番手のコットン糸、経糸に太さ１００番手のコットン糸をそれぞれ２００本／インチ、２００本／インチの打ち込み密度で平織りして作製した綿布に貼り合せ、約１１０℃で乾燥させた。次に、この貼り合せた基材の綿布が露出している側に粘着剤溶液(昭和高分子社製、ポリゾールＳＥ-６２１０Ｌ) を乾燥後の厚さが０．０１ｍｍになるように直接塗工し、約１１０℃で乾燥させて、粘着テープを作製した。得られたテープは、対ＳＵＳ鋼板粘着力２．０Ｎ／１０ｍｍ、自背面粘着力０．５Ｎ／１０ｍｍ、遮熱効果２０℃で、優れた手切れ性を有し、設置時の作業性良好であった。
【図面の簡単な説明】
【００３０】
【図１】本発明に係る遮熱用粘着テープの一部を示す概略断面図である。
【符号の説明】
【００３１】
１：アルミニウム箔、２：接着剤層、３：綿布、４：粘着剤層
【図１】
2010053206.tif 000003